Brevet FR3051691A1 (20171201)
REVENDICATIONS1. Procédé de fabrication d'une couche de matrice minérale (19) de revêtement de la face 5 interne (17) d'un récipient (16) propre à contenir des produits biocompatibles avec l'homme et/ou l'animal, dans lequel - on forme (1, 2, 4, 5,\n<CLM>\1\tune solution contenant au moins un solvant, de l'eau, au moins un précurseur 10 moléculaire complexant de la famille des alkoxysilanes, au moins un surfactant, au moins un pigment et/ou colorant et un acide catalyseur, - on applique (12) la solution ainsi complexée sur au moins une partie de la face interne du récipient, la 15 solution étant en cours d'hydrolyse et condensation, et - on sèche (13) la solution ainsi appliquée à une température déterminée de séchage pour former sur ladite face interne une couche opaque, translucide ou 20 un motif déterminé, avant évacuation et stockage dudit récipient.\n<CLM>\1\tProcédé selon la revendication 1, caractérisé en ce que le récipient étant en verre, la température déterminée de séchage est comprise entre 25 140°C et 220°C.\n<CLM>\1\tProcédé selon l'une quelconque des revendications précédentes, caractérisé en ce qu'on sèche la solution ainsi appliquée en augmentant la température à une vitesse comprise entre 1°C.min-1 et 30 10°C.min-1 jusqu'à la température déterminée de séchage. 3051691 30\n<CLM>\1\tProcédé selon l'une quelconque des revendications précédentes, caractérisé en ce qu'on préchauffe le récipient à une deuxième température inférieure à la température déterminée de séchage avant application de la solution.\n<CLM>\1\tProcédé selon la revendication 4, caractérisé en ce que la deuxième température est comprise entre 70°C et 90°C.\n<CLM>\1\tProcédé selon l'une quelconque des revendications 1 à 3, caractérisé en ce que le séchage à une température déterminée de séchage comprend une première étape de pré-séchage à une troisième température inférieure à la température de séchage pendant un temps déterminé, et une seconde étape de séchage à la température déterminée.\n<CLM>\1\tProcédé selon la revendication 6, caractérisé en ce que la troisième température de séchage est comprise entre 30°C et 50°C.\n<CLM>\1\tProcédé selon l'une quelconque des 20 revendications précédentes, caractérisé en ce que le précurseur moléculaire est pris parmi l'orthosilicate de tétraéthyle et le tetramethylsilane.\n<CLM>\1\tProcédé selon l'une quelconque des revendications précédentes, caractérisé en ce que le 25 solvant comprend du butoxyehtanol et/ou de l'éthanol.\n<CLM>\1\tProcédé selon l'une quelconque des revendications précédentes, caractérisé en ce qu'on prend le pigment parmi les oxydes métalliques comprenant du cobalt et du titane, les oxydes 30 métalliques comprenant du cuivre et du chrome, les pigments photochromes et/ou on prend le colorant 3051691 31 parmi les familles de composés comprenant seul ou en combinaison, le polydiméthylsiloxane, le PyrismaTM, l'iriodinTM, les quinacridone, les Phtalocyanine, les Chinophtalon et/ou les composés formés d'une couche 5 d'aluminium et/ou ses oxydes, ladite couche étant elle-même enrobée d'une couche d'oxyde de silice.\n<CLM>\1\tProcédé selon l'une quelconque des revendications précédentes, caractérisé en ce qu'on ajoute à la solution avant application sur la face 10 interne du récipient, des composés pris parmi les familles comprenant des particules de nano-argent colloïdales et/ou les oxydes de titane et/ou les oxydes de cérium et/ou du noir de carbone.\n<CLM>\1\tProcédé selon l'une quelconque des 15 revendications précédentes, caractérisé en ce qu'on forme la solution par mélange du solvant et du pigment et/ou colorant, on expose le mélange obtenu à une onde mécanique ultrasonore pendant un temps déterminé avant introduction dans le mélange du précurseur moléculaire.\n<CLM>\1\tProcédé selon l'une quelconque des revendications précédentes, caractérisé en ce qu'avant application de la solution sur la face interne du récipient on extrait préalablement de ladite face interne les matières extractibles, par traitement en étuve en atmosphère humide contenant des molécules de chlorure de sodium et/ou de gluconate de calcium dissout dans de l'eau dans des proportions n'excédant pas celles permettant une dissolution complète desdites molécules. 3051691 32\n<CLM>\1\tProcédé selon l'une quelconque des revendications précédentes, caractérisé en ce que le surfactant est pris parmi le cetrimonium bromide, les surfactants anioniques, le laurylsulfate de sodium 5 et/ou on ajoute du silicone.\n<CLM>\1\tProcédé selon la revendication 14, caractérisé en ce que le surfactant est pris parmi les polyéthylènes glycol de masse molaire comprise entre 1000 et 2000 g.mo1-1, le polyéthylène glycol 10 tert-octylphenyl ether (TRITON X-100) le polydiméthylsiloxane, polyethylene glycol phenyl ether.\n<CLM>\1\tProcédé le polyethylène glycol, le p-(1,1,3,3-tetramethylbuty1)- selon l'une quelconque des 15 revendications précédentes, caractérisé en ce que l'acide est de l'acide citrique.\n<CLM>\1\tRécipient (16) en verre propre à contenir des produits biocompatibles avec l'homme et/ou l'animal comprenant une surface interne (17), 20 caractérisée en ce que ladite surface interne (17) est recouverte sur au moins une partie d'une couche de matrice minérale (19) de revêtement solidifiée obtenue par le procédé selon l'une quelconque des revendications précédentes, ladite couche (19) de 25 revêtement formant une matrice agencée pour réaliser une barrière physico-chimique.